(57)【要約】      （修正有）【課題】半導体発光素子の基体に、配線導体や反射壁として配されている銀の劣化を抑制し、信頼性の高い支持体を提供することを目的とする。【解決手段】半導体発光素子と、半導体発光素子と導通する導電部材が設けられている基体と、半導体発光素子と導電部材の少なくとも一部を封止する封止部材と、を有する発光装置であって、導電部材の少なくとも一部を被覆する被覆部材を有し、被覆部材は、導電部材側から、銀を含む第１層と、銀と異なる金属を含み第１層の少なくとも一部が露出するように設けられる第２層と、第１層及び第２層を覆い前記半導体発光素子からの光を透過可能な透光性部材を含む第３層と、を有することを特徴とする。【選択図】図２Ｃ
2008072013.tif 000002
【特許請求の範囲】
【請求項１】
半導体発光素子と、該半導体発光素子と導通する導電部材が設けられている基体と、前記半導体発光素子と前記導電部材の少なくとも一部を封止する封止部材と、を有する発光装置であって、
前記導電部材の少なくとも一部を被覆する被覆部材を有し、
前記被覆部材は、導電部材側から、銀を含む第１層と、銀と異なる金属を含み前記第１層の少なくとも一部が露出するように設けられる第２層と、前記第１層及び前記第２層を覆い前記半導体発光素子からの光を透過可能な透光性部材を含む第３層と、
を有することを特徴とする発光装置。
【請求項２】
前記基体は、前記導電部材が露出される底面と側面とを有する凹部を有し、前記被覆部材は該露出される底面に設けられるとともに、前記第３層は前記側面にも設けられている請求項１記載の発光装置。
【請求項３】
前記凹部の側面は、前記導電部材から離間する金属部材が設けられており、前記被覆部材は前記金属部材を被覆する請求項２記載の発光装置。
【請求項４】
前記基体は、前記導電部材の一部を内包する樹脂からなり、前記第１層及び前記第２層は、前記内包される導電部材の表面にも設けられている請求項１記載の発光装置。
【請求項５】
前記第３層は、前記半導体発光素子の一部を被覆している請求項１乃至請求項４記載の発光装置。
【請求項６】
前記第３層は、前記基体の一部を被覆している請求項１乃至請求項５記載の発光装置。
【発明の詳細な説明】
【技術分野】
【０００１】
本発明は、表示装置、照明器具、ディスプレイ、液晶ディスプレイのバックライト光源などに利用可能な発光装置に関し、特に、高出力な半導体発光素子を搭載しても信頼性の高い発光装置に関する。
【背景技術】
【０００２】
例えば、特開２００４−２０７２５８号公報に開示される半導体装置について、半導体発光素子を搭載する基体は、その半導体発光素子に電力を供給するための配線導体や、半導体発光素子の光を発光観測方向に反射させるための反射壁を有している。それらの配線導体や反射壁は、例えば、セラミックスなどの基材に、タングステン、ニッケル、銀などを順に鍍金することにより金属層として形成されている。
【０００３】
【特許文献１】特開２００４−２０７２５８号公報。
【発明の開示】
【発明が解決しようとする課題】
【０００４】
しかしながら、基体に施された銀鍍金は、大気中の硫黄成分により硫化されて変色する場合がある。これにより銀の反射率に変化が生じ、半導体発光素子からの光が一部吸収されて、発光装置の出力低下を招くこととなる。
【０００５】
そこで、本発明は、配線導体や反射壁として配されている銀の劣化を抑制し、信頼性の
高い支持体を提供することを目的とする。
【課題を解決するための手段】
【０００６】
以上の目的を達成するため、本発明の発光装置は、半導体発光素子と、半導体発光素子と導通する導電部材が設けられている基体と、半導体発光素子と導電部材の少なくとも一部を封止する封止部材と、を有する発光装置であって、導電部材の少なくとも一部を被覆する被覆部材を有し、被覆部材は、導電部材側から、銀を含む第１層と、銀と異なる金属を含み第１層の少なくとも一部が露出するように設けられる第２層と、第１層及び第２層を覆い前記半導体発光素子からの光を透過可能な透光性部材を含む第３層と、を有することを特徴とする。このような構成とすることで、銀を含む第１層が外的要因によって変質しにくくすることができるため、半導体発光素子からの光を、導電部材で効率良く反射させることができる。
【０００７】
本発明の請求項２に記載の発明は、基体は、導電部材が露出される底面と側面とを有する凹部を有し、第３層は側面にも設けられていることを特徴とする。これにより、基体と封止部材との密着性を向上させることができ、外気などが浸入しにくくすることができる。
【０００８】
本発明の請求項３に記載の発明は、凹部の側面は、導電部材から離間する金属部材が設けられており、被覆部材は金属部材も被覆することを特徴とする。これにより、凹部側面の反射率が高くなるため効果的に光を取り出すことができる。
【０００９】
本発明の請求項４に記載の発明は、基体は、導電部材の一部を内包する樹脂からなり、第１層及び第２層は、内包される導電部材の表面にも設けられていることを特徴とする。これにより、導電部材と樹脂との密着性を良くすることができ、外気などが浸入しにくくなるため、凹部の底面に設けられる第１層の劣化を抑制することができる。
【００１０】
本発明の請求項５に記載の発明は、第３層は、半導体発光素子の一部を被覆していることを特徴とする。これにより、第３層の上を覆う封止樹脂との屈折率を調整することで、光取り出し効率を高めることができる。
【００１１】
本発明の請求項６に記載の発明は、第３層は、基体の一部を被覆していることを特徴とする。これにより、第一層の端の部分を第３層が完全に覆うため、端部分で生じやすい劣化を抑制することができる。
【発明の効果】
【００１２】
本発明により、半導体発光素子の近傍に設けられている銀（被覆部材の第１層）の劣化、特に硫化が抑制されるため、信頼性の高い半導体装置とすることができ、半導体発光素子からの光を効率良く外部に取り出すことができる。
【発明を実施するための最良の形態】
【００１３】
本発明を実施するための最良の形態を、以下に図面を参照しながら説明する。ただし、以下に示す形態は、本発明の技術思想を具体化するための支持体を例示するものであって、本発明は、支持体を以下に限定するものではない。
【００１４】
また、本明細書は、特許請求の範囲に示される部材を、実施の形態の部材に特定するものでは決してない。特に、実施の形態に記載されている構成部品の寸法、材質、形状、その相対的配置等は、特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１５】
＜実施の形態１＞
図１は、実施の形態１における発光装置１００の断面図を示す。実施の形態１において、発光装置の基体１０１は板状のガラスエポキシ樹脂からなり、基体の上面には導電部材１０２Ａ、１０２Ｂが設けられている。この導電部材１０２Ａ、１０２Ｂは、基体１０１の下面にも設けられており、上面と下面の導電部材１０２Ａ、１０２Ｂは基体内部でそれぞれ電気的に連続するように設けられている。これにより、基体に配置された半導体発光素子１０４の導体配線として機能する。半導体発光素子１０４は、樹脂や金属ペーストなどの接合部材によって導電部材１０２上に固定される。そして、導電性ワイヤ１０６により半導体発光素子１０４のｐ電極及びｎ電極と導電部材１０２とを電気的に接続している。また、これらを封止するように、基体１０１の上面には樹脂などの封止部材１０８が設けられている。
【００１６】
そして、実施の形態１においては、基体１０１の上面に露出されている導電部材１０２Ａ及び１０２Ｂに被覆部材１０３が設けられていることを特徴とする。特に、この被覆部材１０３が、銀を含む第１層と、銀とは異なる金属を含み第１層表面の少なくとも一部が露出するよう設けられる第２層と、第１層と第２層とを覆い半導体発光素子からの光を透過可能な透光性部材を含む第３層と、を有することを特徴とする。このような構成の被覆部材１０３を設けることで、被覆部材の第１層に含まれる銀を水分などから保護しつつ、その高い反射率を損なわないようにすることができるため、半導体発光素子からの光を効率良く反射させることができる。
【００１７】
（被覆部材）
実施の形態１において、被覆部材は発光装置の基体に設けられている導電部材を被覆するように設けられているものであり、これにより、半導体発光素子からの光を効率良く反射させるものである。また、本発明において被覆部材は、導電部材の表面に設けられているもののみを指すものではなく、導電部材の表面から基体や他の部材の上にまで延在するように設けられているものも被覆部材とする。
【００１８】
また、被覆部材は、上述のように３層構造を有することを特徴とするものであるが、全ての領域に亘って３層構造でなくてもよく、部分的には1層あるいは２層構造であってもよい。
【００１９】
（被覆部材：第１層）
実施の形態１において、被覆部材の第１層は、半導体発光素子からの光や後述する波長変換部材からの光を、効率良く反射させるものである。具体的には、銀を含む部材であり、銀単体や、銀とアルミニウム、銅、チタンなとの合金としても良い。好ましくは、銀単体である。この第１層は、基体に設けられている導体配線である導電部材のうち、半導体発光素子が載置される側において表出されている領域のほぼ全面に設けるのが好ましい。
【００２０】
図１に示すように、板状の基体１０１を用いる場合、半導体発光素子が載置される側（上面）に設けられている導電部材の表面全面に設けるのが好ましい。これにより、半導体発光素子からの光を効率良く反射させることができる。
【００２１】
被覆部材の第１層の膜厚としては、光を透過しない程度の厚さがあれば良い。具体的には２μｍ〜２０μｍが好ましく、より好ましくは５μｍ〜１５μｍの範囲である。第１層は、ほぼ均一な膜厚で形成するのが好ましい。
【００２２】
上記のような第１層は、スパッタ、真空蒸着、ＰＶＤ、イオンプレーティング、ＣＶＤなどの成膜方法や、電解鍍金、無電解鍍金、カップリング剤処理、電着塗装、上記金属元素の微粒子を含む樹脂ペーストを付着させるなどの方法により形成させることができる。特に、電解鍍金により設けることで、導電部材上に好適に形成させることができる。
【００２３】
（被覆部材：第２層）
被覆部材の第２層は、第１層の表面の少なくとも一部が露出されるように設けるものであり、銀と異なる金属を含むものである。これにより、第１層と第３層との密着性を向上させることができる。
【００２４】
第２層は、第１層の高い反射率を損なわないようにするために、第１層の一部を露出させるように設けるのが好ましい。この場合の一部とは、フォトリソグラフィなどによって所望の形状にパターニングして複数の露出部を設けるものや、スパッタなどによって、密度の低い層（疎らな層）として設けるものが挙げられる。その他にも、真空蒸着、ＰＶＤ、イオンプレーティング、ＣＶＤ、プライマー処理、フレーム処理、ゾルーゲル法などの成膜方法や、電解鍍金、無電解鍍金、電着塗装、上記遷移金属元素の微粒子を含む樹脂ペーストを付着させるなどの方法により形成させることができる。
【００２５】
各露出部（開口部）の大きさは、小さい方が好ましいので、スパッタなどによって疎らな第２層とするのが好ましい。スパッタのように、第２層とすべき部材を堆積させるような方法で設ける場合、膜厚を厚くすると第１層は完全に覆われてしまうが薄く設けると完全に第１層を覆うことはできず、第２層の金属が第１層の表面に疎らに形成された隙間がある層として設けられる。そして、このような隙間から第１層が露出するような構成とすることができる。このように、第１層の表面が完全に覆われるのではなく疎な第２層で覆うことで、第１層の反射率の低下を抑制しつつ、第１層の表面の物性を変化させることができる。
【００２６】
また、膜厚についても、第１層の反射率を低下しにくいように制御することが必要であり、極薄く設けるのが好ましい。これらは用いる材料によって、さらには光源などの波長によっても異なるものであるが、おおよそ１Å〜２０Å程度とするのが好ましく、より好ましくは２Å〜１０Å程度である。ただし、光学特性以外の特性、例えば、第１層や第３層との密着性を考慮すると、上記のような薄い膜厚とできない場合がある。そのような場合においては、膜厚はやや厚くして対処する必要がある。その場合は、光源からの光や後述する波長変換部材からの光に対する反射率が、第１層と同程度か、低下した場合でも約６０％程度となるような材料を用いるのが好ましい。
【００２７】
このように、本発明において第２層は、反射率などの光学特性を考慮して適宜材料を選択するのが好ましく、さらには、第１層に含まれる銀のマイグレーションを抑制する機能も有するようにするのが好ましいため、銀よりもマイグレーションしにくいものが好ましい。具体的には、アルミニウム、ニッケル、チタン、タングステン、バナジウム、プラチナ、ロジウム、パラジウム、タンタル、金、ニオブ、モリブデン、イリジウム、コバルト、クロム、銅、ハフニウム、亜鉛、ジルコニウムなどを用いることができる。これらは単独で用いてもよいし、２種以上を混合させて用いてもよい。２種以上を用いる場合は、同時に設けてもよく、あるいは別工程で設けてもよい。第１層と第２層の両方とも金属層とする場合は、その界面が明瞭なものに限定されることはない。すなわち、本発明の効果が得られる程度に、第１層の少なくとも一部を被覆するように第２層が配されていれば、第１層と第２層とが一部混在する金属層としてもよい。
【００２８】
また、第２層は、絶縁性部材とすることもできる。例えば、上記金属を含む酸化物、窒化物などを用いて第２層をとすることができる。第２層を導電性部材とする場合は、第１層の形成領域と同じ領域に設けるようにすることができるが、絶縁性部材とする場合は、半導体発光素子への導通経路を阻害しないように設ける必要がある。半導体発光素子や導電性ワイヤなどを設ける前に絶縁性の第２層を設ける場合は、導電性ワイヤなどを電気的に接続させる前に設ける位置には第２層を設けないようにする必要がある。例えば、図１に示すように、導電部材１０２Ａ、１０２Ｂ上に被覆部材の第１層１０３Ａを設け、その第１層１０３Ａ表面のうち、半導体発光素子１０４と導電性ワイヤ１０６とを接合すべき領域以外に、第２層及び第３層を設ける。そして、第１層が露出している領域に半導体発光素子１０４と導電性ワイヤ１０６をそれぞれ電気的に接続させる。このように、あらかじめ被覆部材の第1層、第２層、第３層をあらかじめ設けておくことで、配線近く、段差部分の被覆層のムラを押さえることができるというメリットがある。尚、第２層が導電性部材の場合は、第１層と同じ領域に設けておき、半導体発光素子の下や導電性ワイヤのボンディング部にも設けられていてもよい。さらには、半導体発光素子が絶縁性基板を用いた半導体発光素子の場合は、導電性ワイヤのボンディング領域以外を第２層で被覆してもよい。
【００２９】
（被覆部材：第３層）
第３層は、主として第１層の変質を抑制する保護層として機能するものである。そのため、第１層と第２層とがほぼ同じ領域に設けられている場合は、それらのほぼ全面を覆うような領域に設けるのが好ましい。
【００３０】
さらに、第３層は、第１層の変質を抑制するだけでなく、半導体発光素子からの光を透過可能な透光性部材である。半導体発光素子からの光の透過率は７０％以上であるものが好ましい。さらに、８０％以上のものが好ましい。これによって第１層によって反射された光を効率良く反射させることができる。
【００３１】
第３層は、上記に加えて第１層や第２層との密着性に優れた部材が好ましく、また、第３層形成時に高温での加工を必要としないものが好ましい。例えば、第３層として、ガラスで封止するような場合、約５００℃程度の高温加熱が必要であり、これによって第１層の銀が変質する場合がある。そのため、スパッタ法、真空蒸着、イオンプレーティングなどのＰＶＤ法（スパッタ、真空蒸着、イオンプレーティングはＰＶＤに含まれます）、ＣＶＤ法、溶射、フレーム処理、イトロ処理、ポリシリケートやポリシラザンなどの無機ポリマーやアルコキシド及びゾル-ゲル膜形成用セラミックスの前駆体によるコーティング処理、カップリング処理などによって第１層と第２層とを被覆できるような部材が好ましい。また、そのような形成方法によって、ある程度の緻密な膜を形成可能なものが好ましい。特に、第１層、第２層と同じ領域に設ける場合は、導電性のものも、絶縁性のものも用いることができる。例えば、酸化物、窒化物、フッ化物、有機物（樹脂）などの透光性部材を用いるのが好ましい。具体的にはＳｉＯ２、Ａｌ２Ｏ３、ＳｉＮ、ＩＴＯ、Ｓｉ３Ｎ４、ＳｉＯＮ，ＡｌＮ、ＡｌＯＮ、Ｉｎ２Ｏ３、ＳｎＯ２、ＴｉＯ２、ＺｎＯ、ＭｇＦ２、シリコーン樹脂、エポキシ樹脂などを用いるのが好ましい。また、これらは単独で用いてもよいし、２種以上を用いてもよい。
【００３２】
第３層の膜厚としては、半導体発光素子からの光を透過可能な程度で、かつ、外部から水分などが浸入しにくい程度に設ける必要がある。具体的には０．００５μｍ〜０．５μｍが好ましく、より好ましくは０．０１μｍ〜０．３μｍである。
【００３３】
＜実施の形態２＞
図２は、実施の形態２における発光装置２００を示す。図２Ａは発光装置の斜視図、図２Ｂは図２Ａを発光面側から見た平面図、図２Ｃは図２ＢのＸ−Ｘ‘断面における断面図、図２Ｄは図２Ｃの部分断面図である。実施の形態２において、発光装置の基体２０１はセラミックからなり、基体の上面にカソードマーク２０７が設けられていることで極性が判別可能となる。そして、側面と底面を有し上面を開口部とする凹部２０９を有しており、凹部の底面には導電部材２０２Ａ、２０２Ｂが露出するように配されている。この導電部材２０２Ａ、２０２Ｂは、基体２０１の裏面にも露出するように設けられ、凹部２０９の底面の導電部材２０２Ａ、２０２Ｂとは基体内部でそれぞれ電気的に連続するように設けられている。これにより、基体に配置された半導体発光素子２０４の導体配線として機能する。半導体発光素子２０４及び保護素子２０５は、樹脂や金属ペーストなどの接合部材によって導電部材２０２上に固定される。そして、導電性ワイヤ１０６により半導体発光素子２０４や保護素子２０５のｐ電極及びｎ電極と導電部材２０２とを電気的に接続している。また、これらを被覆するように、凹部内部には樹脂などの封止部材２０８が設けられている。
【００３４】
そして、実施の形態２においては、基体２０１の凹部の底面に露出されている導電部材２０２Ａ及び２０２Ｂに被覆部材１０３が設けられていることを特徴とする。特に、この被覆部材２０３のうち、半導体発光素子からの光を透過可能な透光性部材を含む第３層が、第１層と第２層とに加えて、基体や半導体発光素子などにも亘って被覆するよう設けられていることを特徴とする。このような構成の被覆部材２０３を設けることで、被覆部材の第１層に含まれる銀を水分などから保護しつつ、その高い反射率を損なわないようにすることができるため、半導体発光素子からの光を効率良く反射させることができる。
【００３５】
（被覆部材）
実施の形態２において、図２Ａ、図２Ｂ、図２Ｃ、図２Ｄに示すように、導電部材２０２上に被覆部材２０３が設けられ、この被覆部材２０３は、銀を含む第１層２０３Ａと、第１層の少なくとも一部を露出し銀と異なる金属を含む第２層２０３Ｂと、第１層及び第２層を覆い半導体発光素子からの光を透過可能な透光性部材を含む第３層２０３Ｃと、を有することを特徴とする。
【００３６】
被覆部材は、導電部材のうち、半導体発光素子からの光や後述する色変換部材からの光が照射される領域に設けるのが好ましく、特に、半導体発光素子近傍に設けるのが好ましい。例えば、図２Ｃに示すように、被覆部材２０３は凹部２０９の底面に露出されている導電部材２０２Ａ、２０２Ｂの表面のほぼ全面に第１層２０３Ａ及び第２層２０３Ｂを設けるようにするのが好ましい。また、図２に示すように、第１層と第２層とは、ほぼ同じ領域に亘って設けるのが好ましい。そして、第３層は、導電部材２０２Ａ及び２０２Ｂ上に設けるだけでも良く、さらに、これらに加えて凹部２０９の内部に露出している基体２０１や、半導体発光素子２０４をも被覆するように設けられていてもよい。このように、本発明において、被覆部材は第１層、第２層、第３層の３層構造とすることを特徴とするが、どの領域においても３層構造を必須とするものではなく、少なくとも必要な箇所において３層構造を有していればよい。
【００３７】
（被覆部材：第１層）
実施の形態２において、被覆部材の第１層は、実施の形態１と同様の部材を用いることができる。図２のように凹部を有する基体の場合は、その凹部の底面に露出されている領域のほぼ全面に設けるのが好ましい。例えば、図２Ｃに示すように、凹部を有する基体を用いる場合、凹部の底面に設けられている導電部材２０２のうち、半導体発光素子が載置されている導電部材２０２Ａと、半導体発光素子に接続されている導電性ワイヤが接続される導電性部材２０２Ｂの両方の導電部材の表面のほぼ全面に設けるのが好ましい。このような構成とすることで、半導体発光素子からの光を効率良く反射することができる。
【００３８】
被覆部材の第１層の膜厚としては、光を透過しない程度の厚さがあれば良く、具体的には２μｍ〜２０μｍが好ましく、より好ましくは５μｍ〜１５μｍの範囲である。第１層は、ほぼ均一な膜厚で形成するのが好ましい。
【００３９】
上記のような第１層は、スパッタ、真空蒸着、ＰＶＤ、イオンプレーティング、ＣＶＤなどの成膜方法や、電解鍍金、無電解鍍金、電着塗装、上記金属元素の微粒子を含む樹脂ペーストを付着させるなどの方法により形成させることができる。特に、電解鍍金により設けることで、導電部材上に好適に形成させることができる。
【００４０】
（被覆部材：第２層）
実施の形態２において被覆部材の第２層は、実施の形態１と同様に、第１層の表面の少なくとも一部を露出させるように設けるものであり、実施の形態１と同様の部材、形成方法を用いることができる。半導体発光素子や導電性ワイヤなどを設けた後に第２層を設ける場合は、図２Ｃ、図２Ｄにおける被覆部材の第３層と同じように、導電部材の表面だけでなく、半導体発行素子上や、基体上にも設けることができる。
【００４１】
（被覆部材：第３層）
第３層は、主として第１層の変質を抑制する保護層として機能するものである。したがって、少なくとも第１層のほぼ全面を覆うのが好ましく、第１層及び第２層とがほぼ同じ領域に設けられている場合は、それらのほぼ全面を覆うような領域に設けるのが好ましい。
【００４２】
この第３層は、実施の形態１で述べたように、導電性部材で形成する場合は第１層及び第２層と同じ領域に設けるのが好ましいが、凹部の側面や基体などのように、正負両方の導電部材に亘るように設けることもでき、その場合は絶縁性とする必要がある。
【００４３】
例えば、図２Ｃに示すように基体が凹部を有する場合、その凹部の側面にも第３層を設けることができる。これにより、封止部材と凹部の側面との密着性を向上させることができる。特に、セラミックからなる基体は、封止部材として用いられる樹脂との密着性が悪いため、その基体の表面に、被覆部材の第３層の透光性部材を設けることで、密着性を向上させることができる。
【００４４】
また、図２Ｃ、図２Ｄに示すように、導電部材２０２Ａと導電部材２０２Ｂとの間に露出されている基体２０１にも設けることもできる。さらに、半導体発光素子の表面や、導電性ワイヤの上にも設けられてもよい。例えば、第１層及び第２層を設けた後に半導体発光素子を載置し、さらには導電性ワイヤも設けた後に第３層を設けるようにすることで、基体の凹部内の全体を被覆するような第３層を設けることができる。このように、第１層や第２層よりも広い領域に第３層を設けることで、第１層や第２層の端部までを保護することができるため、第１層をより劣化しにくくすることができる。
【００４５】
さらに、第３層は、第１層の変質を抑制するだけでなく、半導体発光素子からの光を透過可能な透光性部材である。半導体発光素子からの光の透過率は７０％以上であるものが好ましい。さらに、８０％以上のものが好ましい。これによって第１層によって反射された光を効率良く反射させることができる。
【００４６】
第３層は、上記に加えて第１層や第２層との密着性に優れた部材が好ましく、また、第３層形成時に高温での加工を必要としないものが好ましい。例えば、第３層として、ガラスで封止するような場合、約５００℃程度の高温加熱が必要であり、これによって第１層の銀が変質する場合がある。そのため、スパッタ法や真空蒸着、ＰＶＤ、ＣＶＤなどによって第１層と第2層とを被覆できるような部材が好ましい。また、そのような形成方法によって、ある程度の緻密な膜を形成可能なものが好ましい。特に、硫黄や水分などが浸入しにくいような例えば、酸化物、窒化物、フッ化物、などの透光性部材を用いるのが好ましい。具体的にはＳｉＯ２、Ａｌ２Ｏ３、ＳｉＮ、ＩＴＯ、Ｓｉ３Ｎ４、ＳｉＯＮ，ＡｌＮ、ＡｌＯＮ、Ｉｎ２Ｏ３、ＳｎＯ２、ＴｉＯ２、ＺｎＯ、ＭｇＦ２、などを用いるのが好ましい。また、これらは単独で用いてもよいし、２種以上を用いてもよい。
【００４７】
第３層の膜厚としては、半導体発光素子からの光を透過可能な程度で、かつ、外部から水分などが浸入しにくい程度に設ける必要がある。具体的には０．００５μｍ〜０．５μｍが好ましく、より好ましくは０．０１μｍ〜０．３μｍである。
【００４８】
（基体及び導電部材）
実施の形態１、２において、基体は半導体発光素子や保護素子などの電子部品を保護するとともに、これら電子部品に外部からの電流を供給するための導電部材を備えているものである。基体の形状は、四角形又はこれに近い形状を有するものが好ましいが、特にこれに限定されるものではなく、平面視において三角形、四角形、多角形又はこれらに近い形状とすることができる。
【００４９】
基体の材料としては、絶縁性部材が好ましく、また、半導体発光素子からの光や、外光などが透過しにくい部材が好ましい。また、ある程度の強度を有するものが好ましく、より具体的には、セラミック、フェノール樹脂、ガラスエポキシ樹脂、ＢＴレジンや、ＰＰＡなどが挙げられる。
【００５０】
例えば、図２Ａ〜図２Ｄは、基体はセラミックであり、これにより耐熱性の高い基体とすることができる。セラミックとしては、アルミナ、窒化アルミニウム、ムライト、炭化ケイ素あるいは窒化ケイ素などが好ましい。セラミックの粉体と、バインダー樹脂を混合して得られる材料をシート状に成型して得られるセラミックグリーンシートを積層させて焼成することにより、所望の形状の基体とすることができる。このとき、セラミックグリーンシートに種々の大きさのスルーホールを形成して積層することにより、凹部を有する基体とすることができる。このような基体に配される金属の下地層は、未焼成のセラミックグリーンシートの段階で、タングステン、モリブデンのような高融点金属の微粒子を含む導体ペーストを所定のパターンに塗布したものを焼成することにより得ることができる。
【００５１】
尚、セラミックを材料とする基体は、上述のように、導電部材と絶縁部を一体的に形成する他、あらかじめ焼成されたセラミックの板材に、導電部材を形成することにより形成することもできる。
【００５２】
また、凹部を有する基体は、底面と側面とを構成する基体を上記で例示したセラミック基体ように一体的に形成する他、図１に示す板状基体（例えばガラスエポキシ樹脂基体）に、貫通孔を有する板状部材を貼り付けて凹部とし、その凹部内に半導体発光素子を載置可能な基体も用いることができる。
【００５３】
また、基体の材料として樹脂を用いる場合、導電部材としてリード端子を用いることで、射出成形などによって樹脂基体を成形することができる。この場合、基体の凹部の底面にリード端子が露出されるように成形した後に被覆部材を設けることで、上記セラミック基体と同様の構成とすることができる。また、樹脂の具体的な材料としては、絶縁性部材が好ましく、また、半導体発光素子からの光や、外光などが透過しにくい部材が好ましい。また、ある程度の強度を有するもので、熱硬化性樹脂、熱可塑性樹脂などを用いることができ、より具体的には、フェノール樹脂、ガラスエポキシ樹脂、ＢＴレジンや、ＰＰＡなどが挙げられる。
【００５４】
（封止部材）
封止部材は、板状基体の上面や、凹部を有する基体に載置された半導体発光素子や導電性ワイヤなどを、塵芥、水分や外力などから保護する部材であり、半導体発光素子からの光を透過可能な透光性を有するものが好ましい。具体的な材料としては、シリコーン樹脂、エポキシ樹脂やユリア樹脂を挙げることができる。このような材料に加え、所望に応じて着色剤、光拡散剤、フィラー、色変換部材（蛍光部材）などを含有させることもできる。
【００５５】
封止部材の充填量は、半導体発光素子、ツェナーダイオードなどの保護素子、導電性ワイヤなどが被覆される量であればよい。図２Ｃでは、封止部材２０８は、積層されたセラミック基体の最上層の下面に達するまで充填されている。これに限らず、セラミック層の最上層まで封止部材を充填することもできる。特に、基体上面に形成されるガラス層の高さを制御することで、封止部材を流出しにくくすることができ、封止部材の量が制御しやすくなって光学特性が安定する。さらに、封止部材上面の表面における平坦面を大きくすることができるため、配光特性も制御しやすくすることができる。また、凹部の側面に接触させることなく形成させることもできる。
【００５６】
（ダイボンド部材）
ダイボンド部材は、基体や導電部材に半導体発光素子や保護素子などを載置させるための接合部材であり、載置する素子の基板によって導電性ダイボンド部材又は縁性ダイボンド部材のいずれかを選択することができる。例えば、絶縁性基板であるサファイア上に窒化物半導体層を積層させた半導体発光素子の場合、絶縁性でも導電性でも用いることができ、ＳｉＣ基板などの導電性基板を用いる場合は、導電性ダイボンド部材を用いることで導通を図ることができる。絶縁性ダイボンド部材としては、エポキシ樹脂、シリコーン樹脂等を用いることができる。これらの樹脂を用いる場合は、半導体発光素子からの光や熱による劣化を考慮して、半導体発光素子裏面にＡｌ膜などの反射率の高い金属層を設けることができる。この場合、蒸着やスパッタあるいは薄膜を接合させるなどの方法を用いることができる。また、導電性ダイボンド部材としては、銀、金、パラジウムなどの導電性ペーストや、Ａｕ−Ｓｎ共晶などの半田、低融点金属等のろう材を用いることができる。さらに、これらダイボンド部材のうち、特に透光性のダイボンド部材を用いる場合は、その中に半導体発光素子からの光を吸収して異なる波長の光を発光する蛍光部材を含有させることもできる。
【００５７】
（導電性ワイヤ）
半導体発光素子の電極と、支持体に設けられる導電部材とを接続する導電性ワイヤは、導電部材とのオーミック性、機械的接続性、電気伝導性及び熱伝導性が良いものが求められる。熱伝導度としては０．０１ｃａｌ／（ｓ)（ｃｍ２)（℃／ｃｍ）以上が好ましく、より好ましくは０．５ｃａｌ／（ｓ)（ｃｍ２)（℃／ｃｍ）以上である。また、作業性などを考慮して導電性ワイヤの直径は、好ましくは、Φ１０μｍ以上、Φ４５μｍ以下である。このような導電性ワイヤとして具体的には、金、銅、白金、アルミニウム等の金属及びそれらの合金を用いた導電性ワイヤが挙げられる。このような導電性ワイヤは、導体配線に形成させたワイヤーボンディング領域と、半導体素子の電極と、をワイヤーボンディング機器によって容易に接続させることができる。
【００５８】
（波長変換部材）
上記透光性部材中に、波長変換部材として半導体発光素子からの光の少なくとも一部を吸収して異なる波長を有する光を発する蛍光部材を含有させることもできる。
【００５９】
蛍光部材としては、半導体発光素子からの光を、より長波長に変換させるものの方が効率がよい。蛍光部材は、１種の蛍光物質等を単層で形成してもよいし、２種以上の蛍光物質等が混合された単層を形成してもよいし、１種の蛍光物質等を含有する単層を２層以上積層させてもよいし、２種以上の蛍光物質等がそれぞれ混合された単層を２層以上積層させてもよい。
【００６０】
蛍光部材としては、例えば、窒化物系半導体を発光層とする半導体発光素子からの光を吸収し異なる波長の光に波長変換するものであればよい。例えば、Ｅｕ、Ｃｅ等のランタノイド系元素で主に賦活される窒化物系蛍光体・酸窒化物系蛍光体、Ｅｕ等のランタノイド系、Ｍｎ等の遷移金属系の元素により主に賦活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、又は、Ｃｅ等のランタノイド系元素で主に賦活される希土類アルミン酸塩、希土類ケイ酸塩又はＥｕ等のランタノイド系元素で主に賦活される有機及び有機錯体等から選ばれる少なくともいずれか１以上であることが好ましい。具体例として、下記の蛍光体を使用することができるが、これに限定されない。
【００６１】
Ｅｕ、Ｃｅ等のランタノイド系元素で主に賦活される窒化物系蛍光体は、Ｍ２Ｓｉ５Ｎ８：Ｅｕ（Ｍは、Ｓｒ、Ｃａ、Ｂａ、Ｍｇ、Ｚｎから選ばれる少なくとも１種以上である。）などがある。また、Ｍ２Ｓｉ５Ｎ８：Ｅｕの他、ＭＳｉ７Ｎ１０：Ｅｕ、Ｍ１．８Ｓｉ５Ｏ０．２Ｎ８：Ｅｕ、Ｍ０．９Ｓｉ７Ｏ０．１Ｎ１０：Ｅｕ（Ｍは、Ｓｒ、Ｃａ、Ｂａ、Ｍｇ、Ｚｎから選ばれる少なくとも１種以上である。）などもある。
【００６２】
また、Ｅｕ等の希土類元素により賦活され、第ＩＩ族元素Ｍと、Ｓｉと、Ａｌと、Ｎとを含む窒化物蛍光体で、紫外線乃至青色光を吸収して黄赤色から赤色の範囲に発光する。この窒化物蛍光体は、一般式がＭｗＡｌｘＳｉｙＮ（（２／３）ｗ＋ｘ＋（４／３）ｙ）：Ｅｕで示され、さらに添加元素として希土類元素及び４価の元素、３価の元素から選ばれる少なくとも１種の元素を含む。ＭはＭｇ、Ｃａ、Ｓｒ、Ｂａの群から選ばれる少なくとも１種である。
【００６３】
上記一般式において、ｗ、ｘ、ｙの範囲は好ましくは０．０４≦ｗ≦９、ｘ＝１、０．０５６≦ｙ≦１８とする。またｗ、ｘ、ｙの範囲は０．０４≦ｗ≦３、ｘ＝１、０．１４３≦ｙ≦８．７としてもよく、より好ましくは０．０５≦ｗ≦３、ｘ＝１、０．１６７≦ｙ≦８．７としても良い。
【００６４】
また窒化物蛍光体は、ホウ素Ｂを追加した一般式ＭｗＡｌｘＳｉｙＢｚＮ（（２／３）ｗ＋ｘ＋（４／３）ｙ＋ｚ）：Ｅｕとすることもできる。上記においても、ＭはＭｇ、Ｃａ、Ｓｒ、Ｂａの群から選ばれる少なくとも１種であり、０．０４≦ｗ≦９、ｘ＝１、０．０５６≦ｙ≦１８、０．０００５≦ｚ≦０．５である。ホウ素を添加する場合、そのモル濃度ｚは、上述の通り０．５以下とし、好ましくは０．３以下、さらに０．０００５よりも大きく設定される。さらに好ましくは、ホウ素のモル濃度は、０．００１以上であって、０．２以下に設定される。
【００６５】
またこれらの窒化物蛍光体は、さらにＬａ、Ｃｅ、Ｐｒ、Ｇｄ、Ｔｂ、Ｄｙ、Ｈｏ、Ｅｒ、Ｌｕの群から選ばれる少なくとも１種、又はＳｃ、Ｙ、Ｇａ、Ｉｎのいずれか１種、又はＧｅ、Ｚｒのいずれか１種、が含有されている。これらを含有することによりＧｄ、Ｎｄ、Ｔｍよりも同等以上の輝度、量子効率又はピーク強度を出力することができる。
【００６６】
Ｅｕ、Ｃｅ等のランタノイド系元素で主に賦活される酸窒化物系蛍光体は、ＭＳｉ２Ｏ２Ｎ２：Ｅｕ（Ｍは、Ｓｒ、Ｃａ、Ｂａ、Ｍｇ、Ｚｎから選ばれる少なくとも１種以上である。）などがある。
【００６７】
Ｅｕ等のランタノイド系、Ｍｎ等の遷移金属系の元素により主に賦活されるアルカリ土類ハロゲンアパタイト蛍光体には、Ｍ５（ＰＯ４）３Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１種以上である。）などがある。
【００６８】
アルカリ土類金属ホウ酸ハロゲン蛍光体には、Ｍ２Ｂ５Ｏ９Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１以上である。）などがある。
【００６９】
アルカリ土類金属アルミン酸塩蛍光体には、ＳｒＡｌ２Ｏ４：Ｒ、Ｓｒ４Ａｌ１４Ｏ２５：Ｒ、ＣａＡｌ２Ｏ４：Ｒ、ＢａＭｇ２Ａｌ１６Ｏ２７：Ｒ、ＢａＭｇ２Ａｌ１６Ｏ１２：Ｒ、ＢａＭｇＡｌ１０Ｏ１７：Ｒ（Ｒは、Ｅｕ、Ｍｎ、ＥｕとＭｎ、のいずれか１種以上である。）などがある。
【００７０】
アルカリ土類ケイ酸塩蛍光体には、（Ｓｒ１−ａ−ｂ−ｘＢａａＣａｂＥｕｘ）２ＳｉＯ４（０≦ａ≦１、０≦ｂ≦１、０．００５≦ｘ≦０．１）などがある。
【００７１】
アルカリ土類硫化物蛍光体には、Ｌａ２Ｏ２Ｓ：Ｅｕ、Ｙ２Ｏ２Ｓ：Ｅｕ、Ｇｄ２Ｏ２Ｓ：Ｅｕなどがある。
【００７２】
Ｃｅ等のランタノイド系元素で主に賦活される希土類アルミン酸塩蛍光体には、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２の組成式で表されるＹＡＧ系蛍光体などがある。また、Ｙの一部もしくは全部をＴｂ、Ｌｕ等で置換したＴｂ３Ａｌ５Ｏ１２：Ｃｅ、Ｌｕ３Ａｌ５Ｏ１２：Ｃｅなどもある。
【００７３】
その他の蛍光体には、ＺｎＳ：Ｅｕ、Ｚｎ２ＧｅＯ４：Ｍｎ、ＭＧａ２Ｓ４：Ｅｕ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。）などがある。
【００７４】
上述の蛍光体は、所望に応じてＥｕに代えて、又は、Ｅｕに加えてＴｂ、Ｃｕ、Ａｇ、Ａｕ、Ｃｒ、Ｎｄ、Ｄｙ、Ｃｏ、Ｎｉ、Ｔｉから選択される１種以上を含有させることもできる。
【００７５】
Ｃａ−Ａｌ−Ｓｉ−Ｏ−Ｎ系オキシ窒化物ガラス蛍光体とは、モル％表示で、ＣａＣＯ３をＣａＯに換算して２０〜５０モル％、Ａｌ２Ｏ３を０〜３０モル％、ＳｉＯを２５〜６０モル％、ＡｌＮを５〜５０モル％、希土類酸化物又は遷移金属酸化物を０．１〜２０モル％とし、５成分の合計が１００モル％となるオキシ窒化物ガラスを母体材料とした蛍光体である。尚、オキシ窒化物ガラスを母体材料とした蛍光体では、窒素含有量が１５ｗｔ％以下であることが好ましく、希土類酸化物イオンの他に増感剤となる他の希土類元素イオンを希土類酸化物として蛍光ガラス中に０．１〜１０モル％の範囲の含有量で共賦活剤として含むことが好ましい。
【００７６】
また、上記蛍光体以外の蛍光体であって、同様の性能、作用、効果を有する蛍光体も使用することができる。
【００７７】
（半導体発光素子）
実施の形態１においては、半導体発光素子としてレーザダイオードを用いるのが好ましい。これにより、導光部材に効率良く光を導入することができる。
【００７８】
半導体発光素子は、任意の波長のものを選択することができる。例えば、青色、緑色の発光素子としては、ＺｎＳｅや窒化物系半導体（ＩｎＸＡｌＹＧａ１−Ｘ−ＹＮ、０≦Ｘ、０≦Ｙ、Ｘ＋Ｙ≦１）を用いたものを用いることができる。また、赤色の発光素子としては、ＧａＡｓ、ＩｎＰなどを用いることができる。さらに、これ以外の材料からなる半導体発光素子を用いることもできる。用いる発光素子の組成や発光色、大きさや、個数などは目的に応じて適宜選択することができる。
【００７９】
蛍光物質を有する発光装置とする場合には、その蛍光物質を効率良く励起できる短波長が発光可能な窒化物半導体（ＩｎＸＡｌＹＧａ１−Ｘ−ＹＮ、０≦Ｘ、０≦Ｙ、Ｘ＋Ｙ≦１）が好適に挙げられる。半導体層の材料やその混晶度によって発光波長を種々選択することができる。
【００８０】
また、可視光領域の光だけでなく、紫外線や赤外線を出力する発光素子とすることができる。さらには、半導体発光素子とともに、受光素子、及びそれらの半導体素子を過電圧による破壊から守る保護素子（例えば、ツェナーダイオードやコンデンサー）、あるいはそれらを組み合わせたものを搭載することができる。
【００８１】
＜実施の形態３＞
実施の形態３における発光装置は、実施の形態３の発光装置に加えて、基体に設けられる凹部の側面に形成されている金属部材にも被覆部材が設けられていることを特徴とするものである。これにより半導体発光素子からの光が基体内部を透過するのを抑制して光の取り出し効率を向上させることができる。そして、さらにこの金属部材にも、高い反射率を維持することが可能な本発明の被覆部材を設けることで、半導体発光素子からの光を効率良く光を反射することができる。
【００８２】
図３Ａは実施の形態３における発光装置３００の断面図であり、図３Ｂはその部分拡大図である。凹部３０９の側面に設けられる金属部材３１０は、凹部の底面に設けられる導電部材３０２Ａ、３０２Ｂとは離間するよう設けられており、その間にはセラミックからなる基体３０１が露出するように設けられている。このようにすることで、凹部の側面の全周囲に亘って設けることができるため、配光特性を均一にすることができる。
【００８３】
金属部材３１０は、導電部材３０２Ａ、３０２Ｂと同一の部材を用いるのが好ましく、上述のように未焼成のセラミックグリーンシートの段階で、タングステン、モリブデンなどの金属を含む導電ペーストを、所定の導電部材のパターンに塗布するのと同様に設けることができる。この場合、セラミックグリーンシートに設けたスルーホールの内壁に設けるようにする。ただし、最上層及び凹部の底面の上の層については、金属部材は設けないようにしておくことで、図３Ａ、図３Ｂに示すような位置に金属部材３１０を設けることができる。
【００８４】
金属部材３１０に設けられる被覆部材３０３は、導電部材３０２Ａ、３０２Ｂに設けられる被覆部材３０３と別工程で設けることもできるが、同工程で設けるのが好ましい。セラミック基体を焼成後に、スパッタ、真空蒸着、ＰＶＤ、イオンプレーティング、ＣＶＤなどの成膜方法や、電解鍍金、無電解鍍金、カップリング剤処理、電着塗装、上記金属元素の微粒子を含む樹脂ペーストを付着させるなどの方法により形成させることができる。特に、電解鍍金により設けることで、導電部材上に容易に形成させることができる。
【００８５】
金属部材３１０に設けられる被覆部材３０３としては、導電部材３０２Ａ、３０２Ｂと同様の部材を用いることができる。また、第３層については、図３Ｂに示すうように、導電部材３０２Ａ、３０２Ｂ表面から、金属部材３１０表面にまで亘るように連続して設けることができる。このように設けることで、第１層や第２層の端部までを第３層で保護することができるため、より劣化しにくくすることができる。
＜実施の形態４＞
実施の形態４は、導電部材の一部が、樹脂からなる基体に内包されるように設けられており、基体の凹部の底面に露出されている導電部材には、実施の形態２と同様の３層構造の被覆部材が設けられるとともに、基体に内包されている導電部材にも、被覆部材のうち第１層と第２層とが設けられていることを特徴とするものである。
【００８６】
図４は、実施の形態４における発光装置４００を示す。図４Ａは発光装置の斜視図、図４Ｂは図４ＡのＹ−Ｙ‘断面における断面図、図４Ｃは図４Ｂの部分拡大図である。実施の形態４において、発光装置の基体４０１は樹脂からなり、側面と底面を有し上面を開口部とする凹部４０９を有している。凹部４０９の底面には、導電部材としてリード端子４０２Ａ及び４０２Ｂが露出するように設けられている。さらにそれらの一部が基体に内包されるとともに、基体４０１の側面から突出するように延在している。これにより、基体４０１に配置された半導体発光素子４０４の導体配線として機能する。半導体発光素子４０４及び保護素子４０５は、樹脂や金属ペーストなどの接合部材によってリード端子４０２Ａ、４０２Ｂ上に固定される。そして、導電性ワイヤ４０６により半導体発光素子４０４や保護素子４０５のｐ電極及びｎ電極とリード端子３０２とを電気的に接続している。また、これらを被覆するように、凹部４０９の内部には樹脂などの封止部材４０８が設けられている。
【００８７】
そして、実施の形態４においては、上記実施の形態２及び３で記載されているような被覆部材４０３が、凹部４０９の底面で露出しているリード端子４０２Ａ、４０２Ｂ上に設けられていることに加え、被覆部材のうちの第１層４０３Ａ及び４０３Ｂが、基体４０１内に内包されているリード端子４０２の表面にも連続して設けられていることを特徴とする。これにより、リード端子４０２Ａ、４０２Ｂと、基体との密着性を向上させることができるため、水分や外気などが浸入しにくくすることができる。
【００８８】
基体の材料として樹脂を用いる場合、導電部材としてリード端子を用いることで、射出成形などによって樹脂基体を成形することができる。実施の形態４では、基体に内包されているリード端子の表面にも被覆部材を設けるため、本発明の被覆部材を設ける工程は基体を成形する工程の前に行う必要がある。具体的には、実質的に板状の金属板を所望の形状に加工した後に、電解鍍金や無電解鍍金などにより被覆部材の第１層を設け、その後、スパッタなどにより、第１層が露出するよう第２層を設ける。このようにして被覆部材を設けた金属板を金型内にセットし、射出成形によって樹脂からなる基体を成形する。このようにすることで、被覆部材の第１層及び第２層が、凹部の底面に露出されるリード端子だけでなく、基体に内包されている部分のリード端子の表面にも設けられることになる。
【００８９】
被覆部材が銀を含む第１層のみの場合は、樹脂との密着性、すなわち親和性（ぬれ性）が良くなく、また、両者の熱収縮率の違いなどにより、射出成形時における樹脂の冷却の際に第１層と樹脂との間に隙間が生じ易くなる。これに対し、実施の形態４では第１層の上に、第１層の一部が露出するような第２層を設けている、言い換えれば、第１層の一部を覆うような第２層を設けているため、樹脂との密着性を、第１層のみの場合に比して向上させることができる。これにより、隙間から水分や外気などが浸入してくるのを抑制することができ、銀を含む第１層の反射率を低下しにくくすることができる。
【００９０】
リード端子の形状は、特に限定されるものではない。半導体発光素子と電気的に接続可能で、かつ、一部が基体に内包されるとともに基体の外部から突出するように延設され、この延設部によって外部と電気的な接続がとれるような機能を有していればよい。
【００９１】
例えば、図４Ａに示すような形状とすることができる。リード端子４０２Ａ及び４０２Ｂは、基体４０１の凹部４０９の底面において露出されるとともに、一部が基体４０１に内包されており、さらに基体の側面から突出するように設けられている。
【００９２】
リード端子４０２Ｂは、略同一の厚みの金属部材からなるとともに、図４Ｂに示すように基体４０１に内包されている領域で一部が折り曲げられている。尚、この折り曲げる位置は、基体４０１から露出する領域であってもよい。
【００９３】
また、リード端子４０２Ａは、その一部に、厚みが異なる厚膜領域を有しており、この厚膜領域が凹部４０９の底面と基体４０１の裏面の両方で露出されている。このような厚膜領域を設けることで、その直上に載置されている半導体発光素子から生じる熱を効率良く外部へ放出することができる。
【００９４】
リード端子の材料としては、鉄伝導率の比較的大きな材料を用いるものが好ましい。このような材料で形成することにより、半導体発光素子で発生する熱を効率的に逃すことができる。例えば、２００Ｗ／（ｍ・Ｋ）程度以上の熱伝導率を有しているもが好ましい。さらに、比較的大きい機械的強度を有するもの、あるいは打ち抜きプレス加工又はエッチング加工等が容易な材料が好ましい。具体的には、銅、アルミニウム、金、銀、タングステン、鉄、ニッケル等の金属又は鉄−ニッケル合金、りん青銅、鉄入り銅等が挙げられる。
【産業上の利用可能性】
【００９５】
本発明に係る発光装置は、半導体発光素子からの光を効率良く反射させることができるため、光の取り出し効率に優れた発光装置であり、各種表示装置、照明器具、ディスプレイ、液晶ディスプレイのバックライト光源、さらには、ファクシミリ、コピー機、スキャナ等における画像読取装置、プロジェクタ装置、などにも利用することができる。
【図面の簡単な説明】
【００９６】
【図１】図１は、本発明に係る発光装置の例を示す断面図である。
【図２Ａ】図１Ａは、本発明に係る発光装置の例を示す斜視図である。
【図２Ｂ】図２Ｂは、図２Ａの発光装置の平面図である。
【図２Ｃ】図２Ｃは、図２ＢのＸ−Ｘ‘断面における断面図である。
【図２Ｄ】図２Ｄは、図２Ｃの部分拡大図である。
【図３Ａ】図３Ａは、本発明に係る発光装置の例を示す断面図である。
【図３Ｂ】図３Ｂは、図３Ａの部分拡大図である。
【図４Ａ】図４Ａは、本発明に係る発光装置の例を示す斜視図である。
【図４Ｂ】図４Ｂは、図４Ａの発光装置の平面図である。
【図４Ｃ】図４Ｃは、図４ＢのＹ−Ｙ‘断面における断面図である。
【符号の説明】
【００９７】
１００、２００、３００、４００・・・発光装置
１０１、２０１、３０１、４０１・・・基体
１０２Ａ、１０２Ｂ、２０１Ａ、２０２Ｂ、３０２Ａ、３０２Ｂ、４０２Ａ、４０２Ｂ・・・導電部材
１０３、２０３、３０３、４０４・・・被覆部材
２０３Ａ、３０３Ａ、４０３Ａ・・・被覆部材の第１層
２０３Ｂ、３０３Ｂ、４０３Ｂ・・・被覆部材の第２層
２０３Ｃ、３０３Ｃ、４０３Ｃ・・・被覆部材の第３層
１０４、２０４、３０４、４０４・・・半導体発光素子
１０６、２０６、３０６、４０６・・・導電性ワイヤ
１０８、２０８、３０８、４０８・・・封止部材
２０５・・・保護素子
２０７・・・カソードマーク
２０９・・・凹部
２１０・・・金属部材
【図１】
2008072013.tif 000003
【図２Ａ】
2008072013.tif 000004
【図２Ｂ】
2008072013.tif 000005
【図２Ｃ】
2008072013.tif 000006
【図２Ｄ】
2008072013.tif 000007
【図３Ａ】
2008072013.tif 000008
【図３Ｂ】
2008072013.tif 000009
【図４Ａ】
2008072013.tif 000010
【図４Ｂ】
2008072013.tif 000011
【図４Ｃ】
2008072013.tif 000012